(57)【要約】  日本脳炎ワクチン抗原、塩基性アミノ酸及び酸を含有し、塩基性アミノ酸１モルに対する酸のモル数が、酸の価数をＮとしたときに、１／（Ｎ＋１）を超え２未満である、マイクロニードルコーティング用組成物が開示される。
2014126105.tif 000002
【特許請求の範囲】
【請求項１】
日本脳炎ワクチン抗原、塩基性アミノ酸及び酸を含有し、
前記塩基性アミノ酸１モルに対する前記酸のモル数が、前記酸の価数をＮとしたときに、１／（Ｎ＋１）を超え２未満である、マイクロニードルコーティング用組成物。
【請求項２】
前記酸は、融点が４０℃以上の酸である、請求項１に記載のマイクロニードルコーティング用組成物。
【請求項３】
前記酸は、リン酸、乳酸、安息香酸、マレイン酸、クエン酸、酒石酸、コハク酸、アスコルビン酸及びアスパラギン酸からなる群より選ばれる少なくとも１種の酸である、請求項１又は２に記載のマイクロニードルコーティング用組成物。
【請求項４】
前記塩基性アミノ酸は、アルギニンである、請求項１〜３のいずれか一項に記載のマイクロニードルコーティング用組成物。
【請求項５】
リジン又はリジン塩酸塩を含有する、請求項１〜４のいずれか一項に記載のマイクロニードルコーティング用組成物。
【請求項６】
マイクロニードル上に、請求項１〜５のいずれか一項に記載のマイクロニードルコーティング用組成物から形成されるコーティング層を備える、マイクロニードルデバイス。
【請求項７】
前記コーティング層は、前記マイクロニードルの先端部分に形成されている、請求項６に記載のマイクロニードルデバイス。
【発明の詳細な説明】
【技術分野】
【０００１】
本発明は、マイクロニードルコーティング用組成物及びマイクロニードルデバイスに関するものである。
【背景技術】
【０００２】
薬剤を経皮投与する手段の一つとしてマイクロニードルデバイスが知られている。このようなデバイスとしては、薬物と増粘剤を含有するコーティングが形成されたものがある（例えば、特許文献１）。【０００３】
また、生物学的活性物質及び粘度向上対イオンの調製物を含んだ組成物（特許文献２）、コーティング処方物のｐＨがおおよそｐＨ６未満であり、少なくとも１種類の低揮発性対イオンを含有するもの（特許文献３）が知られている。さらに、治療有効量のペプチド薬剤及び少なくとも１つの対イオンの製剤を含んだ組成物（特許文献４）、乾燥された場合に増大したｐＨ安定性および溶解性を有する、生物学的有効成分および非揮発性の対イオンの製剤を含む組成物（特許文献５）が知られている。これらの他、生物活性物質と添加剤を含有するコーティングであって、添加材の一例として低含有量のアミノ酸を用いるものがある（特許文献６）。
【先行技術文献】
【特許文献】
【０００４】
【特許文献１】米国特許出願公開第２００８／０２１３４６１号明細書
【特許文献２】特表２００７−５１１５０８号公報
【特許文献３】特表２００７−５３６９８８号公報
【特許文献４】特表２００８−５２８５０９号公報
【特許文献５】特表２００７−５２７３９２号公報
【特許文献６】国際公開第２０１１／１５０１４４号
【発明の概要】
【発明が解決しようとする課題】
【０００５】
しかしながら、特許文献１及び２において、増粘剤として例示されている材料を含有させると、薬剤に含まれるタンパク質などの生理活性物質の安定性が十分でないことが見出された。【０００６】
そこで、本発明の目的は、含有する日本脳炎ワクチン抗原を安定化させることが可能なマイクロニードルコーティング用組成物、及びこの組成物から形成されるコーティング層を備えるマイクロニードルデバイスを提供することにある。
【課題を解決するための手段】
【０００７】
本発明のマイクロニードルコーティング用組成物は、日本脳炎ワクチン抗原、塩基性アミノ酸及び酸を含有し、塩基性アミノ酸１モルに対する酸のモル数が、酸の価数をＮとしたときに、１／（Ｎ＋１）を超え２未満である。【０００８】
塩基性アミノ酸１モルに対する酸のモル数が１／（Ｎ＋１）以下であると、コーティング用組成物中の酸の含有量が低く、塩基性アミノ酸を溶解させることができない。一方、塩基性アミノ酸１モルに対する酸のモル数が２以上であると、コーティング用組成物中の塩基性アミノ酸の含有量が低いため、日本脳炎ワクチン抗原の安定性が低下する。よって、塩基性アミノ酸１モルに対する酸のモル数が上記範囲であることにより、含有する日本脳炎ワクチン抗原を安定に存在させることが可能となる。【０００９】
マイクロニードルコーティング用組成物において、酸は、融点が４０℃以上の酸であることが好ましく、リン酸、乳酸、安息香酸、マレイン酸、クエン酸、酒石酸、コハク酸、アスコルビン酸及びアスパラギン酸からなる群より選ばれる少なくとも１種の酸であることがより好ましく、リン酸、クエン酸及び酒石酸からなる群より選ばれる少なくとも１種の酸であることがさらに好ましい。このような酸を用いることにより、コーティング用組成物中の塩基性アミノ酸の濃度を高めることができ、含有する日本脳炎ワクチン抗原の安定性をより向上させることができる。【００１０】
マイクロニードルコーティング用組成物において、塩基性アミノ酸は、アルギニンであることが好ましい。塩基性アミノ酸としてアルギニンを用いることにより、コーティング用組成物中の日本脳炎ワクチン抗原の安定性を顕著に向上させることができる。【００１１】
マイクロニードルコーティング用組成物において、リジン又はリジン塩酸塩を含有することが好ましい。リジン又はリジン塩酸塩を含有することにより、日本脳炎ワクチン抗原の安定性をより向上させることができる。【００１２】
本発明はまた、マイクロニードル上に、上記マイクロニードルコーティング用組成物から形成されるコーティング層を備える、マイクロニードルデバイスを提供する。ここで、コーティング層は、マイクロニードルの先端部分に形成されることが好ましく、マイクロニードルの先端部分にのみ形成されていることがより好ましい。
【発明の効果】
【００１３】
本発明によれば、含有する日本脳炎ワクチン抗原を安定化させることが可能なマイクロニードルコーティング用組成物及びマイクロニードルデバイスを提供することが可能となる。
【図面の簡単な説明】
【００１４】
【図１】マイクロニードルデバイスの一実施形態を示す斜視図である。
【図２】図１のＩＩ−ＩＩ線断面図である。
【図３】（ａ）、（ｂ）及び（ｃ）は、マイクロニードルデバイスの製造方法の実施形態を示す図である。
【図４】リジン塩酸塩の比活性に及ぼす影響度を示すグラフである。
【発明を実施するための形態】
【００１５】
以下、図面を参照しながら、好適な実施形態を説明する。なお、図面の説明において同一要素には同一符号を付し、重複する説明を省略する。また、図面は理解を容易にするため一部を誇張して描いており、寸法比率は説明のものとは必ずしも一致しない。
【００１６】
図１は、マイクロニードルデバイスの一実施形態を示す斜視図である。図１に示すマイクロニードルデバイス１は、基板２と、基板２上に二次元状に配置された複数のマイクロニードル３と、マイクロニードル３上に形成されたコーティング層５とを備えている。コーティング層５は、本発明のマイクロニードルコーティング用組成物から形成されるものであり、その揮発成分の少なくとも一部が除去されていることが好ましい。
【００１７】
基板２は、マイクロニードル３を支持するための土台である。基板２の面積は、０．５〜１０ｃｍ２であることが好ましく、より好ましくは１〜５ｃｍ２、さらに好ましくは１〜３ｃｍ２である。この基板２を数個つなげることで所望の大きさの基板を構成するようにしてもよい。
【００１８】
マイクロニードル３は微小構造であり、その高さ（長さ）は、好ましくは５０〜６００μｍである。ここで、マイクロニードル３の長さを５０μｍ以上とすることにより、マイクロニードルコーティング用組成物に含まれる日本脳炎ワクチン抗原の投与を確実になる。また、マイクロニードル３の長さを６００μｍ以下とすることにより、マイクロニードルが神経に接触するのを回避して、痛みの可能性を確実に減少させるとともに、出血の可能性を確実に回避することができるようになる。また、マイクロニードル３の長さが５００μｍ以下であると、皮内に入るべき量の日本脳炎ワクチン抗原を効率良く投与することができ、基底膜を穿孔させずに投与することも可能である。マイクロニードル３の長さは、３００〜５００μｍであることが特に好ましい。
【００１９】
ここで、マイクロニードル３とは、凸状構造物であって、広い意味での針形状、又は針形状を含む構造物を意味する。もっとも、マイクロニードルは、鋭い先端を有する針形状のものに限定されるものではなく、先の尖っていない形状のものであってもよい。マイクロニードル３が円錐状構造である場合には、その基底における直径は５０〜２００μｍ程度であることが好ましい。本実施形態ではマイクロニードル３は円錐状であるが、四角錐などの多角錐状や、別の形状のマイクロニードルであってもよい。
【００２０】
マイクロニードル３は、典型的には、針の横列について１ミリメートル（ｍｍ）当たり約１〜１０本の密度となるように間隔を空けて設けられる。一般に、隣接する横列は横列内の針の空間に対して実質的に等しい距離だけ互いに離れており、１ｃｍ２当たり１００〜１００００本の針密度を有する。１００本以上の針密度があると、効率良く皮膚を穿孔することができる。一方、１００００本を超える針密度では、マイクロニードル３の強度を保つことが難しくなる。マイクロニードル３の密度は、好ましくは２００〜５０００本、より好ましくは３００〜２０００本、さらに好ましくは４００〜８５０本である。
【００２１】
基板２又はマイクロニードル３の材質としては、シリコン、二酸化ケイ素、セラミック、金属（ステンレス、チタン、ニッケル、モリブテン、クロム、コバルト等）及び合成又は天然の樹脂素材等が挙げられるが、マイクロニードルの抗原性及び材質の単価を考慮すると、ポリ乳酸、ポリグリコリド、ポリ乳酸−ｃｏ−ポリグリコリド、プルラン、カプロノラクトン、ポリウレタン、ポリ無水物等の生分解性ポリマーや、非分解性ポリマーであるポリカーボネート、ポリメタクリル酸、エチレンビニルアセテート、ポリテトラフルオロエチレン、ポリオキシメチレン等の合成又は天然の樹脂素材が特に好ましい。また、多糖類であるヒアルロン酸、ヒアルロン酸ナトリウム、プルラン、デキストラン、デキストリン又はコンドロイチン硫酸等も好適である。
【００２２】
基板２又はマイクロニードル３の製法としては、シリコン基板を用いたウエットエッチング加工又はドライエッチング加工、金属若しくは樹脂を用いた精密機械加工（放電加工、レーザー加工、ダイシング加工、ホットエンボス加工、射出成型加工等）、機械切削加工等が挙げられる。これらの加工法により、基板２とマイクロニードル３は、一体に成型される。マイクロニードル３を中空にする方法としては、マイクロニードル３を作製後、レーザー等で２次加工する方法が挙げられる。
【００２３】
マイクロニードルデバイス１は、マイクロニードル３上にコーティング層５を備えているが、コーティング層５は、マイクロニードルコーティング用組成物を塗付することにより形成されることが好ましい。塗付方法としては、噴霧コーティング及び浸漬コーティング等が挙げられ、浸漬コーティングが好ましい。なお、図１では、全てのマイクロニードル３にコーティング層５が形成されているが、コーティング層５は複数存在するマイクロニードル３の一部だけに形成されていてもよい。図１ではまた、コーティング層５はマイクロニードル３の先端部分だけに形成されているが、マイクロニードル３の全体を覆うように形成されていてもよい。さらには、コーティング層５は基板２の上に形成されていてもよい。
【００２４】
図３（ａ）、（ｂ）及び（ｃ）は、マイクロニードルデバイス１の製造方法の一実施形態を示す図である。この方法では、まず、図３（ａ）に示すように、マイクロニードルコーティング用組成物１０をマスク版１１上でヘラ１２により矢印Ａ方向に掃引する。これにより、開口部１３にマイクロニードルコーティング用組成物１０が充填される。続いて、図３（ｂ）に示すように、マスク版１１の開口部１３にマイクロニードル３を挿入する。その後、図３（ｃ）に示すように、マスク版１１の開口部１３からマイクロニードル３を引き出す。これにより、マイクロニードル３上にマイクロニードルコーティング用組成物１０を付着させる。なお、マイクロニードルコーティング用組成物１０は基板２上に付着させてもよい。その後、風乾、真空乾燥、又はそれらの組み合わせの既知の方法により、マイクロニードル３上のマイクロニードルコーティング用組成物１０の揮発成分を除去する。これにより、マイクロニードル３上にコーティング層５が強固に付着し、典型的にはガラス質又は固形状になり、マイクロニードルデバイスが製造される。コーティング層５の水分含有量は通常、コーティング層５の全量基準で５５質量％以下、好ましくは３０質量％以下、さらに好ましくは１０質量％以下である。上記方法により、付着したマイクロニードルコーティング用組成物１０の液ダレが防止されるが、液ダレとは、針先からコーティング組成物が垂れてくることを指し、図３（ｃ）ではＨ部分が長くなることを意味する。
【００２５】
マイクロニードル３上に付着しているコーティング層５の高さＨは、図３（ｂ）に示すクリアランス（ギャップ）Ｃで調整される。このクリアランスＣは、マイクロニードル３の基底からマスク版１１表面までの距離（基板２の厚みは関与しない）で定義され、マスク版１１のテンションとマイクロニードル３の長さに応じて設定される。クリアランスＣの距離の範囲は、好ましくは、０〜５００μｍである。クリアランスＣの距離が０の場合には、マイクロニードルコーティング用組成物１０がマイクロニードル３の全体に対して塗付されることを意味する。マイクロニードル３上に付着しているマイクロニードルコーティング用組成物１０の高さＨはマイクロニードル３の高さによって変動するが、０〜５００μｍとすることができ、通常１０〜５００μｍであり、好ましくは３０〜３００μｍ程度で、特に好ましくは４０〜２５０μｍ程度である。マイクロニードルコーティング用組成物１０中の日本脳炎ワクチン抗原を有効に用いるためには、マイクロニードルの一部分、すなわちニードルの先端部分に集中的に存在させた方が好ましく、また、皮膚に対する刺激及び薬物の皮膚への移行率の観点からも、先端から２００μｍまでに存在させることが好ましい。さらに、日本脳炎抗原ワクチンの安定性の観点から、日本脳炎ワクチン抗原の濃度を、コーティング層５の全質量を基準として、０．１〜１０％ｗ／ｗとする場合、先端から５０〜１５０μｍまでに存在させることがより好ましい。マイクロニードルコーティング用組成物１０は塩基性アミノ酸を高濃度（例えば、２０％ｗ／ｗ以上）に水系溶液中に溶解させることができ、高い粘度を有することから、マイクロニードルの一部分にコーティング層５を形成することが可能となる。このような形でマイクロニードル３上に保持されたマイクロニードルコーティング用組成物１０は、マイクロニードル３を皮膚へ穿刺させたときに同時に皮内へ挿入される。
【００２６】
マイクロニードル３上に付着しているコーティング層５の乾燥後の厚さは５０μｍ未満であることが好ましく、より好ましくは４０μｍ未満、さらに好ましくは１〜３０μｍである。一般に、マイクロニードル上に付着しているコーティング層５の厚さは、乾燥後にマイクロニードル３の表面にわたって測定される平均の厚さである。マイクロニードル３上に付着しているコーティング層５の厚さは、マイクロニードルコーティング用組成物１０の複数の被膜を適用することにより増大させること、すなわち、マイクロニードルコーティング用組成物１０を付着させた後に付着工程を繰り返すことで増大させることができる。
【００２７】
マイクロニードルコーティング用組成物１０をマイクロニードル３に付着させる際には、装置の設置環境の温湿度は、一定に制御されることが好ましい。また、マイクロニードルコーティング用組成物１０が水を含有する場合は、必要に応じて、水を充満させることもできる。これにより、マイクロニードルコーティング用組成物１０中の水の蒸散を極力防ぐことができる。
【００２８】
図２は図１のＩＩ−ＩＩ線断面図である。図２に示すように、マイクロニードルデバイス１は、基板２と、基板２上に設けられた、マイクロニードル３と、当該マイクロニードル３上に設けられたコーティング層５と、を備えるものである。マイクロニードル上に付着しているコーティング層５は、日本脳炎ワクチン抗原、塩基性アミノ酸及び酸を含有するものであり、例えば上述した工程を経て製造することができる。
【００２９】
マイクロニードルコーティング用組成物１０は、日本脳炎ワクチン抗原、塩基性アミノ酸及び酸を含有し、塩基性アミノ酸１モルに対する酸のモル数が、酸の価数をＮとしたときに１／（Ｎ＋１）を超え２未満である。塩基性アミノ酸１モルに対する酸のモル数は、１／Ｎ以上１以下であることが好ましい。
【００３０】
マイクロニードルコーティング用組成物１０中の日本脳炎ワクチン抗原の濃度は、マイクロニードルコーティング用組成物１０の全質量を基準として、０．０１〜３０％ｗ／ｗであることが好ましく、０．０２〜２０％ｗ／ｗであることがより好ましく、０．０５〜１０％ｗ／ｗであることがさらに好ましい。日本脳炎ワクチン抗原の濃度が０．０１％ｗ／ｗ以上であると、皮膚への投与の際、有効量の日本脳炎ワクチン抗原を皮内に放出させることができ、十分な薬効が発揮される。また、マイクロニードルコーティング用組成物１０をマイクロニードル３に塗付し、揮発成分を除去した後に得られるコーティング層５の日本脳炎ワクチン抗原の濃度は、コーティング層５の全質量を基準として、０．０１〜３０％ｗ／ｗであることが好ましく、０．０３〜１５％ｗ／ｗであることがより好ましく、０．１〜１０％ｗ／ｗであることがさらに好ましい。
【００３１】
塩基性アミノ酸としては、特に限定されないが、リジン、ヒスチジン、アルギニン、オルニチン、カルニチン等から１種又は２種以上が挙げられ、そのフリー体が好ましい。中でも、上記酸の選択性がより広範になるという点から、アルギニンであることが好ましい。
【００３２】
マイクロニードルコーティング用組成物１０中の塩基性アミノ酸の濃度はマイクロニードルコーティング用組成物１０の全質量を基準として、粘度及び日本脳炎ワクチン抗原の安定性の点から、２０％ｗ／ｗ以上であることが好ましく、３０％ｗ／ｗ以上であることがより好ましい。塩基性アミノ酸の濃度が２０％ｗ／ｗ以上であることにより、マイクロニードルコーティング用組成物１０中の日本脳炎ワクチン抗原の安定性を向上させることができる。また、塩基性アミノ酸の濃度が７０％ｗ／ｗ以下であることにより、マイクロニードル３に塗付するときの取扱いが容易となる。また、マイクロニードルコーティング用組成物１０をマイクロニードル３に塗付し、揮発成分を除去した後に得られるコーティング層５の塩基性アミノ酸の濃度は、コーティング層５の全質量を基準として、５０〜９０％ｗ／ｗであることが好ましく、６０〜８０％ｗ／ｗであることがより好ましい。
【００３３】
マイクロニードルコーティング用組成物１０中の日本脳炎ワクチン抗原の配合量（質量）に対する塩基性アミノ酸の配合量（質量）の比は、１．８〜２４００であることが好ましく、３．５〜７００であることがより好ましく、５〜５００であることがさらに好ましい。日本脳炎ワクチン抗原の濃度に対する塩基性アミノ酸の濃度の比を上記範囲とすることにより、日本脳炎ワクチン抗原の安定性を向上させることができる。
【００３４】
マイクロニードルコーティング用組成物１０中の酸としては、融点が４０℃以上の酸であることが好ましい。このような酸を使用することにより、マイクロニードルコーティング用組成物１０中に塩基性アミノ酸を高濃度（例えば、２０％ｗ／ｗ以上）で存在させることができ、マイクロニードルコーティング用組成物１０中の日本脳炎ワクチン抗原の安定性を向上させることができる。中でも、リン酸、乳酸、安息香酸、マレイン酸、クエン酸、酒石酸、コハク酸、アスコルビン酸及びアスパラギン酸からなる群より選ばれる少なくとも１種の酸であることが好ましく、リン酸、クエン酸及び酒石酸からなる群より選ばれる少なくとも１種の酸であることがより好ましい。マイクロニードルコーティング用組成物１０中の酸の濃度は、マイクロニードルコーティング用組成物１０の全質量を基準として、５〜５０％ｗ／ｗであることが好ましく、１０〜３０％ｗ／ｗであることがより好ましい。また、マイクロニードルコーティング用組成物１０をマイクロニードル３に塗付し、揮発成分を除去した後に得られるコーティング層５の酸の濃度は、コーティング層５の全質量を基準として、５〜５０％ｗ／ｗであることが好ましく、１０〜３０％ｗ／ｗであることがより好ましい。
【００３５】
マイクロニードルコーティング用組成物１０は、上記日本脳炎ワクチン抗原、塩基性アミノ酸、酸の他、精製水、生理食塩水、リン酸緩衝液、クエン酸緩衝液、酢酸緩衝液、クエン酸−リン酸緩衝液、トリス‐塩酸緩衝液、グリシン−水酸化ナトリウム緩衝液等の緩衝液などの水系溶液を含有していてもよい。これら水系溶液の含有量は、マイクロニードルコーティング用組成物１０の全質量を基準として、５〜７５質量％が好ましい。７５質量％を超えると、コーティングの際に十分な粘度が得られない傾向があり、５質量％未満であると組成物を溶解させることが困難となる傾向がある。
【００３６】
マイクロニードルコーティング用組成物１０は、上記塩基性アミノ酸とともにリジン又はリジンの薬学的に許容できる塩を含有していてもよい。リジン又はリジンの薬学的に許容できる塩を含有することにより、さらに日本脳炎ワクチン抗原の安定性を向上させることができる。
【００３７】
リジンの薬学的に許容できる塩としては、塩酸塩が好ましい。リジン塩酸塩の濃度は、マイクロニードルコーティング用組成物１０の全質量を基準として、０．１〜２０％ｗ／ｗであってもよい。２０％ｗ／ｗを超えると、リジン塩酸塩が溶解できない場合があり、０．１％ｗ／ｗ未満であると日本脳炎ワクチン抗原の安定性が不十分となる場合がある。また、マイクロニードルコーティング用組成物１０をマイクロニードル３に塗付し、揮発成分を除去した後に得られるコーティング層５のリジン塩酸塩の濃度は、コーティング層５の全質量を基準として、０．１〜２０％ｗ／ｗであってもよい。
【００３８】
また、マイクロニードルコーティング用組成物１０の任意成分として、さらに、高分子担体（粘度付与剤）を含有していてもよい。高分子担体としては、ポリエチレンオキサイド、ポリヒドロキシメチルセルロース、ヒドロキシプロピルセルロース、ポリヒドロキシプロピルメチルセルロース、ポリメチルセルロース、デキストラン、ポリエチレングリコール、ポリビニルアルコール、ポリビニルピロリドン、プルラン、カルメロースナトリウム、コンドロイチン硫酸、ヒアルロン酸、デキストラン、アラビアゴム等が挙げられる。なお、高分子担体として用いられるポリエチレングリコールの重量平均分子量は、６００を超え、５０００００以下であることが好ましい。
【００３９】
高分子担体としては、日本脳炎ワクチン抗原と相容性（均一に交わる性質）の高い担体が好ましく、ヒドロキシプロピルセルロース、デキストラン、ポリビニルアルコール、プルランなどが特に好ましい。
【００４０】
マイクロニードルコーティング用組成物１０の高分子担体の含有量は、マイクロニードルコーティング用組成物１０の全質量を基準として、０．００５〜３０質量％であり、好ましくは０．０１〜２０質量％であり、より好ましくは０．０５〜１０質量％である。また、この高分子担体は、液ダレすることのないようある程度の粘性が必要である場合があり、粘度として室温（２５℃）で１００〜１０００００ｍＰａ・ｓであることが好ましい。より好ましい粘度は、５００〜６００００ｍＰａ・ｓである。
【００４１】
上記の他、マイクロニードルコーティング用組成物１０には、必要に応じて溶解補助剤又は吸収促進剤として、炭酸プロピレン、クロタミトン、Ｌ−メントール、ハッカ油、リモネン、ジイソプロピルアジペート等や、薬効補助剤として、サリチル酸メチル、サリチル酸グリコール、Ｌ−メントール、チモール、ハッカ油、ノニル酸ワニリルアミド、トウガラシエキス等が添加されていてもよい。
【００４２】
さらに、必要に応じて、安定化剤、抗酸化剤、乳化剤、界面活性剤、塩類等の化合物が添加されても良い。界面活性剤としては、非イオン界面活性剤、イオン界面活性剤（カチオン、アニオン、両性）のいずれでもよいが、安全性の面から通常医薬品基剤に用いられる非イオン界面活性剤が望ましい。これらの化合物としては、例えば、ショ糖脂肪酸エステルなどの糖アルコール脂肪酸エステル、プロピレングリコール脂肪酸エステル、ポリオキシエチレンソルビタン脂肪酸エステル、ポリオキシエチレングリセリン脂肪酸エステル、ポリエチレングリコール脂肪酸エステル、ポリオキシエチレンヒマシ油、ポリオキシエチレン硬化ヒマシ油が挙げられる。
【００４３】
他の既知の製剤補助物質は、それらがマイクロニードルコーティング用組成物１０の溶解性及び粘度向上の効果、並びに乾燥されたマイクロニードル３上に付着しているマイクロニードルコーティング用組成物１０の性状及び物性に有害な影響を及ぼさない限り、マイクロニードルコーティング用組成物１０に添加されていてもよい。
【００４４】
マイクロニードルコーティング用組成物１０には、塗付後のマイクロニードル３上で液ダレすることのないよう、ある程度の粘性が必要である。粘度は、１００〜４５０００ｍＰａ・ｓ程度であり、マイクロニードルコーティング用組成物１０の粘度がこの範囲にあることにより、マイクロニードルの材質に依存することなく、所望量のマイクロニードルコーティング用組成物１０を一度に付着させることが可能となる。
【００４５】
マイクロニードルコーティング用組成物１０の２５℃における粘度が４５０００ｍＰａ・ｓ以下の場合、せん断応力の上昇をもたらし物質間の剥離への抵抗を大きくする。このため、ｄｉｐ（浸漬）法にて薬液を塗付する場合、マイクロニードルからの解離に抵抗する個体の性質（凝集性）が強くなり、より多くのコーティング組成物をマイクロニードル上に保持することが可能になる。一方、４５０００ｍＰａ・ｓを超えると、マイクロニードル上に付着しているコーティング組成物中の日本脳炎ワクチン抗原の含量が減少に転じ、経済的に好ましくない。コーティング組成物の粘度が１００ｍＰａ・ｓ以上の場合、凝集性が強いため、多くのコーティング組成物をマイクロニードル上に保持することが可能になる。このような特徴から、マイクロニードルコーティング用組成物１０の２５℃における粘度は、１００〜４５０００ｍＰａ・ｓであることが好ましく、３００〜３５０００ｍＰａ・ｓであることがより好ましく、５００〜３００００ｍＰａ・ｓであることがさらに好ましく、６００〜１５０００ｍＰａ・ｓであることが特に好ましい。
【実施例】
【００４６】
以下、本発明の実施例を示して、本発明をさらに具体的に説明するが、本発明はこれらの実施例に限定されるものではなく、本発明の技術的思想を逸脱しない範囲での種々の変更が可能である。【００４７】
＜アルギニンと酸の混合物の水に対する溶解性＞
アルギニンと表１〜３に示す酸（Ｎ価）を、アルギニン：酸＝Ｎ：１の比率で混合し、精製水を加え２０％ｗ／ｗのアルギニン−酸の希薄液を調製した後、凍結乾燥によって水分を蒸発させ凍結乾燥固体を作製した。この凍結乾燥固体に、アルギニンと酸の混合物（Ａｒｇ＋酸）：水＝７：３の比率で精製水を添加して、アルギニンと酸の混合物（Ａｒｇ＋酸）の高濃度溶液を調製した。表中、「溶解性」はその結果を示し、完全溶解し高濃度溶液の調製が可能であったものを「○」、一部溶解したものを「△」とした。【００４８】
【表１】
2014126105.tif 000003
【００４９】
【表２】
2014126105.tif 000004
【００５０】
【表３】
2014126105.tif 000005
【００５１】
＜配合比によるアルギニンと酸の混合物の水に対する溶解性と粘度特性＞
アルギニンと酸を表４、５に示すモル比で混合し、精製水を加え２０％ｗ／ｗのアルギニン−酸の希薄液を調製した後、凍結乾燥によって水分を蒸発させ凍結乾燥固体を作製した。この凍結乾燥固体に、アルギニンと酸の混合物（Ａｒｇ＋酸）：水＝７：３の比率で精製水を添加して、アルギニンと酸の混合物（Ａｒｇ＋酸）の高濃度溶液を調製した。表中、「溶解性」はその結果を示し、完全溶解し高濃度溶液の調製が可能であったものを「○」、一部溶解したものを「△」、ほとんど溶解しなかったものを「×」とした。また、表中、「粘度」は微量サンプル粘度計（ＶＲＯＣ、ＲｈｅｏＳｅｎｓｅ社製）を用いて測定したものであり、単位は「ｍＰａ・ｓ」である。
また、上記アルギニンと酸の混合物（Ａｒｇ＋酸、アルギニン：リン酸＝２：１、アルギニン：クエン酸＝３：１、アルギニン：酒石酸＝２：１）の高濃度溶液をマイクロニードル（高さ約５００μｍ、密度６４０本／ｃｍ２、四角錐形状）に塗付し、顕微鏡（ＶＨ−８０００、ＫＥＹＥＮＣＥ社製）を用いて、マイクロニードルの針先を観察した。観察の結果、コーティング層がマイクロニードルの先端部分に形成されていることが確認され、アルギニンと酸の混合物が針先塗付に適したものであることが判明した。【００５２】
【表４】
2014126105.tif 000006
【００５３】
【表５】
2014126105.tif 000007
【００５４】
＜日本脳炎ワクチン抗原の安定性評価＞
アルギニンと酸とを配合した日本脳炎ワクチン抗原塗付液をマイクロニードル上に塗付し、安定性を評価した。【００５５】
日本脳炎ワクチン抗原のＰＢＳ（リン酸緩衝生理食塩水）溶液を原薬として用いた。この原薬を限外ろ過濃縮し、濃縮液にアルギニンと酸の混合物の凍結乾燥固体（Ａｒｇ＋酸）、リジン塩酸塩（Ｌｙｓ・ＨＣｌ）を加えて混合することで、又は濃縮時にアルギニン、酸、リジン塩酸塩を混合して調製し、凍結乾燥後、再溶解させることで日本脳炎ワクチン抗原塗付液を調製した。なお、各成分の配合比（単位：質量％）及びＡｒｇ＋酸のモル比は表６に示すとおりである。【００５６】
得られた日本脳炎ワクチン抗原塗付液をマイクロニードル（高さ約５００μｍ、密度６４０本／ｃｍ２、四角錐形状）に塗付して乾燥し、処方物Ａ〜Ｆを得た。表６の各成分における括弧内の数値は乾燥した後の配合比（単位：質量％）を示す。処方物Ａ〜Ｆをモイストキャッチ（共同印刷株式会社、商品名）内にファーマキープ（三菱ガス化学株式会社、商品名）とともに封入し、４０℃で１か月間保存した。【００５７】
安定性の評価は、マイクロニードルより日本脳炎ワクチン抗原を抽出液（０．０１質量％Ｔｗｅｅｎ８０／１質量％トレハロース／ＰＢＳ）にて抽出後、Ｅ抗原含量測定（ＥＬＩＳＡ法）及びたん白質定量（Ｌｏｗｒｙ法）を行い、たん白質含量あたりのＥ抗原含量を比活性とし、初期値と４０℃１ヶ月後の値を比較することによって行った。【００５８】
【表６】
2014126105.tif 000008
【００５９】
処方物Ａ〜Ｆにおいて、４０℃で１か月保存した検体の比活性は初期検体のものとほぼ同じ値を示し、活性の低下は見られなかった。【００６０】
＜リジン塩酸塩の配合効果＞
各成分の配合比（単位：質量％）及びアルギニンと酸とのモル比を表７に示す７０質量％配合した日本脳炎ワクチン抗原塗付液をマイクロニードル上に塗付し、リジン塩酸塩の配合効果についてＬ９直交表を用いて評価した。なお、表７の各成分における括弧内の数値は揮発成分を除去した後の配合比（単位：質量％）を示す。
日本脳炎ワクチン抗原のＰＢＳ溶液を原薬とし、これを限外ろ過濃縮したものに、所定量の添加剤を加えて混合したものをマイクロニードルの塗付液とした。これをポリ乳酸製のマイクロニードル（高さ約５００μｍ、密度６４０本／ｃｍ２、四角錐形状）に相対湿度８０〜８５％の環境下にて針先に塗付した。乾燥後、モイストキャッチ（共同印刷株式会社、商品名）内にファーマキープ（三菱ガス化学株式会社、商品名）とともに封入し、各温度条件での安定性を評価した。マイクロニードルより日本脳炎ワクチン抗原を抽出液（０．０１％Ｔｗｅｅｎ８０／１％トレハロース／ＰＢＳ）にて抽出後、Ｅ抗原含量測定（ＥＬＩＳＡ法）及びたん白質定量（Ｌｏｗｒｙ法）を行い、たん白質含量あたりのＥ抗原含量を比活性として評価した。５０℃２週間保存検体の比活性の値について、リジン塩酸塩の配合が比活性に及ぼす影響度を最小二乗法により解析した。図４は、リジン塩酸塩の比活性に及ぼす影響度を示すグラフである。リジン塩酸塩について、２．５又は５．０％配合した場合に、５０℃２週間保存検体の比活性への影響度が高かったことから、リジン塩酸塩について安定性向上効果が確認された。【００６１】
【表７】
2014126105.tif 000009
【００６２】
＜製剤用量による日本脳炎ワクチン抗原の安定性評価＞
アルギニンと酸とを配合した日本脳炎ワクチン抗原塗付液をマイクロニードル上に塗付し、４μｇ製剤及び０．２μｇ製剤の２用量の製剤の安定性を評価した。２用量の製剤の作製は日本脳炎ワクチン抗原塗付液の抗原濃度及び塗付高さを調整して行った。【００６３】
日本脳炎ワクチン抗原のＰＢＳ（リン酸緩衝生理食塩水）溶液を原薬として用いた。この原薬を限外ろ過濃縮し、濃縮時にアルギニン、リン酸、及びリジン塩酸塩を混合して調製し、凍結乾燥後、再溶解させることで日本脳炎ワクチン抗原塗付液を調製した。なお、各成分の配合比（単位：質量％）及びＡｒｇ＋酸のモル比は表８に示すとおりである。【００６４】
得られた日本脳炎ワクチン抗原塗付液をマイクロニードル（高さ約５００μｍ、密度６４０本／ｃｍ２、四角錐形状）に塗付し、塗付高さ１２５μｍ、想定含量４μｇの処方物Ｐ、塗付高さ７０μｍ、想定含量０．２μｇの処方物Ｑ、塗付高さ１２０μｍ、想定含量８μｇの処方物Ｒ、塗付高さ６０μｍ、想定含量２μｇの処方物Ｓ、塗付高さ６０μｍ、想定含量１μｇの処方物Ｔ及び塗付高さ６０μｍ、想定含量０．０３２μｇの処方物Ｕを得た。表８の各成分における括弧内の数値は乾燥した後の配合比（単位：質量％）を示す。処方物Ｐ〜Ｕをモイストキャッチ（共同印刷株式会社、商品名）内にファーマキープ（三菱ガス化学株式会社、商品名）とともに封入し、表９に示す各温度条件で処方物Ｐ〜Ｔについては３か月間保存し、処方物Ｕは４か月保存した。【００６５】
安定性の評価は、マイクロニードルより日本脳炎ワクチン抗原を抽出液（０．０１質量％Ｔｗｅｅｎ８０／１質量％トレハロース／ＰＢＳ）にて抽出後、Ｅ抗原含量測定（ＥＬＩＳＡ法）及びたん白質定量（Ｌｏｗｒｙ法）を行い、たん白質含量あたりのＥ抗原含量を比活性とすることによって行った。なお、低用量の処方物Ｑ、ＵはＬｏｗｒｙ法で測定したたん白質含量の代わりに、アミノ酸含量測定値と処方物中の配合比とから計算によって比活性を求めた。アミノ酸含量はＯＰＡ（オルトフタルアルデヒド）法により行った。【００６６】
【表８】
2014126105.tif 000010
【００６７】
【表９】
2014126105.tif 000011
【００６８】
処方物Ｐ〜Ｔにおいて、１０、２５、４０、５０℃の各温度で３か月保存した検体は初期検体に比べて、たん白質含量及びＥ抗原含量の低下は見られなかった。処方物Ｕにおいても、１０、２５、４０、５０℃の各温度で４か月保存した検体は初期検体に比べて、たん白質含量及びＥ抗原含量の低下は見られなかった。また、比活性もほぼ同じ値を示し、活性の低下は見られなかった。
【符号の説明】
【００６９】
１…マイクロニードルデバイス、２…基板、３…マイクロニードル、５…コーティング層、１０…マイクロニードルコーティング用組成物、１１…マスク版、１２…ヘラ、１３…開口部。
【図１】
2014126105.tif 000012
【図２】
2014126105.tif 000013
【図３】
2014126105.tif 000014
【図４】
2014126105.tif 000015
【国際調査報告】
2014126105.tif 000016
2014126105.tif 000017
2014126105.tif 000018